(57)【特許請求の範囲】
【請求項１】
円筒状の本体部および前記本体部に挿入されたスクリューを有し、前記スクリューの回転により、前記本体部の一端から他端に向けて未加硫のゴム材を流動させて、前記ゴム材を供給するゴム材供給部であって、前記本体部に供給された前記ゴム材を圧縮する第１圧縮領域、前記第１圧縮領域で圧縮された前記ゴム材を堰止めつつ押出す堰止領域、前記堰止領域から押出された前記ゴム材を真空引きする真空領域、および前記真空領域で真空引きされた前記ゴム材を圧縮する第２圧縮領域を有し、前記真空領域の長さＬＶ（ｍｍ）と前記第２圧縮領域の長さＬＣ（ｍｍ）との比率ＬＶ／ＬＣが０．７以上２．０以下であるゴム材供給部と、
前記ゴム材供給部から供給された前記ゴム材を円筒状に押出す押出部と、
前記押出部から円筒状に押出される前記ゴム材の中心部に芯金を供給する芯金供給部と、
を備えたゴムロールの製造装置を用い、
前記押出部から前記ゴム材を円筒状に押出し、円筒状に押出される前記ゴム材の中心部に前記芯金供給部から芯金を供給し、前記ゴム材で前記芯金の外周面を被覆する第１工程と、
前記芯金の外周面を被覆した前記ゴム材に対して加硫処理を施す第２工程と、
を有するゴムロールの製造方法。
【請求項２】
前記比率ＬＶ／ＬＣが１．０以上２．０以下である請求項１に記載のゴムロールの製造方法。
【請求項３】
前記本体部の軸方向長さＬ（ｍｍ）と、前記本体部の内径Ｄ（ｍｍ）との比率Ｌ／Ｄが、１４以上２５以下である請求項１又は請求項２に記載のゴムロールの製造方法。
【請求項４】
前記第１工程において、前記芯金の軸方向中央部に前記ゴム材を押出すときよりも、前記芯金の軸方向両端部に前記ゴム材を押出すときに、前記芯金の供給速度に対する前記ゴム材の相対的な押出速度を速くする請求項１〜請求項３のいずれか１項に記載のゴムロールの製造方法。
【請求項５】
円筒状の本体部および前記本体部に挿入されたスクリューを有し、前記スクリューの回転により、前記本体部の一端から他端に向けて未加硫のゴム材を流動させて、前記ゴム材を供給するゴム材供給部であって、前記本体部に供給された前記ゴム材を圧縮する第１圧縮領域、前記第１圧縮領域で圧縮された前記ゴム材を堰止めつつ押出す堰止領域、前記堰止領域から押出された前記ゴム材を真空引きする真空領域、および前記真空領域で真空引きされた前記ゴム材を圧縮する第２圧縮領域を有し、前記真空領域の長さＬＶ（ｍｍ）と前記第２圧縮領域の長さＬＣ（ｍｍ）との比率ＬＶ／ＬＣが０．７以上２．０以下であるゴム材供給部と、
前記ゴム材供給部から供給された前記ゴム材を円筒状に押出す押出部と、
前記押出部から円筒状に押出される前記ゴム材の中心部に芯金を供給する芯金供給部と、
を備えゴムロールの製造装置。
【請求項６】
前記比率ＬＶ／ＬＣが１．０以上２．０以下である請求項５に記載のゴムロールの製造装置。
【請求項７】
前記本体部の軸方向長さＬ（ｍｍ）と、前記本体部の内径Ｄ（ｍｍ）との比率Ｌ／Ｄが、１４以上２５以下である請求項５又は請求項６に記載のゴムロールの製造装置。
【請求項８】
前記芯金の軸方向中央部に前記ゴム材を押出すときよりも、前記芯金の軸方向両端部に前記ゴム材を押出すときに、前記芯金の供給速度に対する前記ゴム材の相対的な押出速度が速くなるように、前記ゴム材供給部および前記芯金供給部の少なくとも一方を制御する制御部を備える請求項５〜請求項７のいずれか１項に記載のゴムロールの製造装置。
【発明の詳細な説明】
【技術分野】
【０００１】
本発明は、ゴムロールの製造方法、及びゴムロールの製造装置に関する。
【背景技術】
【０００２】
例えば、特許文献１には、「クロスヘッド押出装置を使用して、外形をクラウン形状とするゴムローラの製造方法であって、未加硫ゴム材料の供給量を所定量に安定させて、ダイノズルにおける芯金の移動速度を、芯金の長さ方向の部位により変化させて、ゴムローラの外周径をその長さ方向に変化させるゴムローラの製造方法」が開示されている。
【０００３】
特許文献２には、「電子写真プロセスを利用した画像形成装置に用いるゴムローラを押出成形する際に押出機とダイヘッドとの間にギヤポンプを接続することにより、精密な容量のゴム材料を吐出することで、長手方向で外径変動の少ない均一な形状のゴムを押出成形することを特徴とするゴムローラの製造方法」が開示されている。
【０００４】
特許文献３には、「シリンダーの一端から導電性ゴム材料を導入しスクリューを介して導電性ゴム材料をベント部近傍へと搬送する第１工程と、導電性ゴム材料に含まれる揮発分をベント部近傍で除去する第２工程と、ベント部近傍から他端へと導電性ゴム材料をさらに搬送する第３工程と、を有し、第２工程は、ベント部近傍を８０℃乃至１５０℃に保持して行われ、スクリューは、４０℃乃至７０℃に保持される導電性ゴムローラの製造方法」が開示されている。
【０００５】
特許文献４には、「未加硫ゴムをベント式押出機によって連続的に押出し、その後加熱処理による加硫成形を行うゴム成形体の製造方法において、未加硫ゴムを押出す、押出条件が、ベント式押出機のゴム非充填領域の体積（Ｖｃｍ３）と未加硫ゴムの１分間当たりの押出量（Ｗ）が式（１）：Ｖ／Ｗ≧０．９ｍｉｎを満足する条件で押出成形するゴム成形体の製造方法」が開示されている。
【０００６】
特許文献５には、「芯金の周りに弾性層を有するゴムローラの製造方法において、ベント式押出し機を用いてソリッドゴムを押出す押出し工程と、押出し工程で押出されたソリッドゴムを架橋する架橋工程とを有し、押出し機のシリンダー半径をｒ（ｃｍ）と表したとき、押出し機のスクリュー回転数が２５ｒｐｍの時の押出し量が（ｒ２×１２５０）ｃｍ３／ｈ以下であり、且つシリンダーの長さをＬ、シリンダー内直径をＤとした時の比Ｌ／Ｄが２２以下であり、押出し工程において、ベント式押出し機中で、ソリッドゴムを、５０μｍ以上１５０μｍ以下に調整されたスクリューのダムとシリンダーとの間のクリアランスを通過させるゴムローラの製造方法」が開示されている。
【先行技術文献】
【特許文献】
【０００７】
【特許文献１】特開２００３−３００２３９号公報
【特許文献２】特開２００７−３８４７５号公報
【特許文献３】特開２００７−７９４２号公報
【特許文献４】特開２００７−９８８００号公報
【特許文献５】特開２００８−１０７６４０号公報
【発明の概要】
【発明が解決しようとする課題】
【０００８】
本発明の課題は、真空領域の長さＬＶ（ｍｍ）と第２圧縮領域の長さＬＣ（ｍｍ）との比率ＬＶ／ＬＣが２．０超えであるゴム材供給部を備えるゴムロールの製造装置を用い、押出部からゴム材を円筒状に押出し、円筒状に押出されるゴム材の中心部に芯金供給部から芯金を供給し、ゴム材で芯金の外周面を被覆する第１工程を有する場合に比べ、形状精度に優れた弾性層を有するゴムロールの製造方法を提供することである。
【課題を解決するための手段】
【０００９】
上記課題は、以下の手段により解決される。
【００１０】
請求項１に係る発明は、
円筒状の本体部および前記本体部に挿入されたスクリューを有し、前記スクリューの回転により、前記本体部の一端から他端に向けて未加硫のゴム材を流動させて、前記ゴム材を供給するゴム材供給部であって、前記本体部に供給された前記ゴム材を圧縮する第１圧縮領域、前記第１圧縮領域で圧縮された前記ゴム材を堰止めつつ押出す堰止領域、前記堰止領域から押出された前記ゴム材を真空引きする真空領域、および前記真空領域で真空引きされた前記ゴム材を圧縮する第２圧縮領域を有し、前記真空領域の長さＬＶ（ｍｍ）と前記第２圧縮領域の長さＬＣ（ｍｍ）との比率ＬＶ／ＬＣが０．７以上２．０以下であるゴム材供給部と、
前記ゴム材供給部から供給された前記ゴム材を円筒状に押出す押出部と、
前記押出部から円筒状に押出される前記ゴム材の中心部に芯金を供給する芯金供給部と、
を備えたゴムロールの製造装置を用い、
前記押出部から前記ゴム材を円筒状に押出し、円筒状に押出される前記ゴム材の中心部に前記芯金供給部から芯金を供給し、前記ゴム材で前記芯金の外周面を被覆する第１工程と、
前記芯金の外周面を被覆した前記ゴム材に対して加硫処理を施す第２工程と、
を有するゴムロールの製造方法。
請求項２に係る発明は、
前記比率ＬＶ／ＬＣが１．０以上２．０以下である請求項１に記載のゴムロールの製造方法。
【００１１】
請求項３に係る発明は、
前記本体部の軸方向長さＬ（ｍｍ）と、前記本体部の内径Ｄ（ｍｍ）との比率Ｌ／Ｄが、１４以上２５以下である請求項１又は請求項２に記載のゴムロールの製造方法。
【００１２】
請求項４に係る発明は、
前記第１工程において、前記芯金の軸方向中央部に前記ゴム材を押出すときよりも、前記芯金の軸方向両端部に前記ゴム材を押出すときに、前記芯金の供給速度に対する前記ゴム材の相対的な押出速度を速くする請求項１〜は請求項３のいずれか１項に記載のゴムロールの製造方法。
【００１３】
請求項５に係る発明は、
円筒状の本体部および前記本体部に挿入されたスクリューを有し、前記スクリューの回転により、前記本体部の一端から他端に向けて未加硫のゴム材を流動させて、前記ゴム材を供給するゴム材供給部であって、前記本体部に供給された前記ゴム材を圧縮する第１圧縮領域、前記第１圧縮領域で圧縮された前記ゴム材を堰止めつつ押出す堰止領域、前記堰止領域から押出された前記ゴム材を真空引きする真空領域、および前記真空領域で真空引きされた前記ゴム材を圧縮する第２圧縮領域を有し、前記真空領域の長さＬＶ（ｍｍ）と前記第２圧縮領域の長さＬＣ（ｍｍ）との比率ＬＶ／ＬＣが０．７以上２．０以下であるゴム材供給部と、
前記ゴム材供給部から供給された前記ゴム材を円筒状に押出す押出部と、
前記押出部から円筒状に押出される前記ゴム材の中心部に芯金を供給する芯金供給部と、
を備えゴムロールの製造装置。
請求項６に係る発明は、
前記比率ＬＶ／ＬＣが１．０以上２．０以下である請求項５に記載のゴムロールの製造装置。
【００１４】
請求項７に係る発明は、
前記本体部の軸方向長さＬ（ｍｍ）と、前記本体部の内径Ｄ（ｍｍ）との比率Ｌ／Ｄが、１４以上２５以下である請求項５又は請求項６に記載のゴムロールの製造装置。
【００１５】
請求項８に係る発明は、
前記芯金の軸方向中央部に前記ゴム材を押出すときよりも、前記芯金の軸方向両端部に前記ゴム材を押出すときに、前記芯金の供給速度に対する前記ゴム材の相対的な押出速度が速くなるように、前記ゴム材供給部および前記芯金供給部の少なくとも一方を制御する制御部を備える請求項５〜請求項７のいずれか１項に記載のゴムロールの製造装置。
【発明の効果】
【００１６】
請求項１、又は３に係る発明によれば、真空領域の長さＬＶ（ｍｍ）と第２圧縮領域の長さＬＣ（ｍｍ）との比率ＬＶ／ＬＣが２．０超えであるゴム材供給部を備えるゴムロールの製造装置を用い、押出部からゴム材を円筒状に押出し、円筒状に押出されるゴム材の中心部に芯金供給部から芯金を供給し、ゴム材で芯金の外周面を被覆する第１工程を有する場合に比べ、形状精度に優れた弾性層を有するゴムロールの製造方法が提供される。
請求項４に係る発明によれば、真空領域の長さＬＶ（ｍｍ）と第２圧縮領域の長さＬＣ（ｍｍ）との比率ＬＶ／ＬＣが２．０超えであるゴム材供給部を備えるゴムロールの製造装置を用い、押出部からゴム材を円筒状に押出し、円筒状に押出されるゴム材の中心部に芯金供給部から芯金を供給し、ゴム材で芯金の外周面を被覆する第１工程を有する場合に比べ、芯金の供給速度に対するゴム材の相対的な押出速度を変動しても、形状精度に優れた弾性層を有するゴムロールの製造方法が提供される。
【００１７】
請求項５、又は７に係る発明によれば、真空領域の長さＬＶ（ｍｍ）と第２圧縮領域の長さＬＣ（ｍｍ）との比率ＬＶ／ＬＣが２．０超えであるゴム材供給部を備える場合に比べ、形状精度に優れた弾性層を有するゴムロールの製造装置が提供される。
請求項８に係る発明によれば、真空領域の長さＬＶ（ｍｍ）と第２圧縮領域の長さＬＣ（ｍｍ）との比率ＬＶ／ＬＣが２．０超えであるゴム材供給部を備える場合に比べ、芯金の供給速度に対するゴム材の相対的な押出速度を変動しても、形状精度に優れた弾性層を有するゴムロールの製造装置が提供される。
【図面の簡単な説明】
【００１８】
【図１】本実施形態に係るゴムロールの製造装置の一例を示す概略構成図である。
【図２】本実施形態に係るゴムロールの製造装置に備えるスクリューの一例を示す概略構成図である。
【発明を実施するための形態】
【００１９】
以下、本発明の一例である実施形態について説明する。
【００２０】
本実施形態に係るゴムロールの製造方法は、押出部から未加硫のゴム材（以下、単に「ゴム材」とも称する）を円筒状に押出し、円筒状に押出されるゴム材の中心部に芯金供給部から芯金を供給し、ゴム材で芯金の外周面を被覆する第１工程と、芯金の外周面を被覆したゴム材に対して加硫処理を施す第２工程と、を有する。
【００２１】
また、本実施形態に係るゴムロールの製造方法では、円筒状の本体部および本体部に挿入されたスクリューを有し、スクリューの回転により、本体部の一端から他端に向けて未加硫のゴム材を流動させて、ゴム材を供給するゴム材供給部と、ゴム材供給部から供給されたゴム材を円筒状に押出す押出部と、押出部から円筒状に押出されるゴム材の中心部に芯金を供給する芯金供給部と、を備えるゴムロールの製造装置（本実施形態に係るゴムロールの製造装置）が用いられる。そして、このゴム材供給部は、本体部に供給されたゴム材を圧縮する第１圧縮領域、第１圧縮領域で圧縮されたゴム材を堰止めつつ押出す堰止領域、堰止領域から押出されたゴム材を真空引きする真空領域、および真空領域で真空引きされたゴム材を圧縮する第２圧縮領域を有し、真空領域の長さＬＶ（ｍｍ）と第２圧縮領域の長さＬＣ（ｍｍ）との比率ＬＶ／ＬＣを０．５以上２．０以下としている。
なお、本実施形態では、比率ＬＶ／ＬＣは０．７以上２．０以下が適用される。
【００２２】
本実施形態に係るゴムロールの製造方法（製造装置）では、上記手法（構成）により、形状精度に優れた弾性層を有するゴムロールが製造される。その理由は定かではないが、以下に示す理由によると推察される。
【００２３】
まず、ゴムロールの製造方法として、軸方向に供給する芯金に対して、ゴム材を円筒状に押出し、円筒状のゴム材を芯金の外周面上に成形した後、円筒状のゴム材を加硫し弾性層を形成する押出成形法が知られている。この押出成形法は、成形後に研磨又はトリムカット等の後工程が必要となる注型又は射出成形のように割金型を用いる成形法に比べ、製造コスト面で有利な成形法である。
【００２４】
一方、従来の押出成形法では、ゴムロールを製造するときの作業時間を短縮するために、ゴム材供給部において、円筒状の本体部におけるスクリュー先端側の第２圧縮領域でのゴム材の充填量を少なくしている。これにより、ゴム材の圧力損失を小さくし、スクリューの一回転あたりのゴム材の押出量を増加させて押出成形を行っている。
【００２５】
しかし、第２圧縮領域でのゴム材の充填量を少なくすると、押出部から押出されるゴム材の押出量が変動することがある。このゴム材の押出量の変動は、ゴム材供給部において、１）本体部に供給されたゴム材を圧縮する第１圧縮領域で、ゴム材の食い込みムラによる圧力変動が生じること、２）ゴム材を堰止めつつ押出す堰止領域で、押出されるゴム材量の変動による圧力変動が生じることが原因であると考えられる。
そして、押出部から押出されるゴム材の押出量が変動すると、押出成形される円筒状のゴム材の厚みが芯金の軸方向で変動する。このため、円筒状のゴム材の加硫物で構成される弾性層の厚み（つまり、得られるゴムロールの外径）が芯金の軸方向で変動し、ゴムロールの弾性層の形状精度が悪化してしまう。
【００２６】
これに対して、本実施形態では、真空領域の長さＬＶと第２圧縮領域の長さＬＣとの比率ＬＶ／ＬＣを０．５以上２．０以下とする。比率ＬＶ／ＬＣを上記範囲内にするとは、従来に比べ、真空領域の長さに対する第２圧縮領域の長さを長くしていることを示している。つまり、ゴム材供給部の第２圧縮領域におけるゴム材の充填量を増加させることを示している。そして、第２圧縮領域におけるゴム材の充填量Ｗが増加すると、第２圧縮領域において、第１圧縮領域および堰止領域での圧力変動に対する感度が小さくなると考えられる。このため、押出部から押出されるゴム材の押出量の変動が抑制されると考えられる。
【００２７】
以上から、本実施形態に係るゴムロールの製造方法（製造装置）では、形状精度に優れた弾性層を有するゴムロールが製造されると推察される。
【００２８】
特に、例えば、第１工程において、芯金の軸方向中央部にゴム材を押出すときよりも、芯金の軸方向両端部にゴム材を押出すときに、芯金の供給速度に対するゴム材の相対的な押出速度を速くすると、軸方向両端部よりも軸方向中央部の弾性層の厚みが厚い形状（以下「クラウン形状」と称する）のゴムロールが得られる。芯金の供給速度に対するゴム材の相対的な押出速度を変動して、ゴムロールを製造する場合、ゴム材の押出量が変化すると、目的とする形状プロファイルのクラウン形状のゴムロールが得られ難い。しかし、本実施形態に係るゴムロールの製造方法（製造装置）では、芯金の供給速度に対するゴム材の相対的な押出速度を変動しても、形状精度に優れた弾性層を有するゴムロールが製造される。
【００２９】
以下、本実施形態に係るゴムロールの製造方法の詳細について、詳細に説明する。
【００３０】
（第１工程）
第１工程では、押出部からゴム材を円筒状に押出し、円筒状に押出されるゴム材の中心部に芯金供給部から芯金を供給し、ゴム材で芯金の外周面を被覆する。
【００３１】
具体的には、例えば、図１に示すゴムロールの製造装置１０（本実施形態に係るゴムロールの装置の一例）を用いて、円筒状のゴム材を芯金の外周面上に成形する。
【００３２】
−ゴムロールの製造装置−」
ゴムロールの製造装置１０は、いわゆるクロスヘッドダイから構成されるベント型の押出機１２と、装置内の各部を制御するための制御部１１とを備えている。
【００３３】
押出機１２は、未加硫のゴム材を供給するゴム材供給部１８と、ゴム材供給部１８から供給されたゴム材を円筒状に押出す押出部２０と、押出部２０から円筒状に押出されるゴム材の中心部に芯金２２を供給する芯金供給部２４とを備えている。
【００３４】
ゴム材供給部１８は、円筒状の本体部２６と、本体部２６の内部に挿入されたスクリュー２７とを有している。スクリュー２７は駆動モータ３０によって回転駆動される。ゴム材供給部１８は、スクリュー２７の回転により、本体部２６の一端から他端（スクリュー２７の後端から先端）に向けてゴム材を流動させて、押出部２０へゴム材を供給する。
【００３５】
本体部２６の一端側（スクリュー２７の後端側）の外周面には、ゴム材を投入する投入口３２が設けられている。本体部２６の他端側の端面（スクリュー２７の先端側）には、ブレーカープレート３１が設けられている。本体部２６の中央部には、ベント口２８（脱気口）が設けられている。そして、ベント口２８は、真空ポンプ２９に連結されている。
本体部２６内のスクリュー２７の先端側の内壁には、圧力計３３が配置されている。
【００３６】
本体部２６の内径は、例えば、ゴム材の流動方向下流側から上流側まで同一となっている。そして、本体部２６の軸方向長さＬ（ｍｍ）と、本体部２６の内径Ｄ（ｍｍ）との比率Ｌ／Ｄは、真空領域１０３の長さＬＶと第２圧縮領域１０４の長さＬＣとの比率ＬＶ／ＬＣを上記範囲とし、弾性層の形状精度を向上する点から、例えば、１４以上２５以下（好ましくは１６以上２２以下）とすることがよい。
本体部２６の軸方向長さＬ（ｍｍ）は、例えば、１０００ｍｍ以上１８００ｍｍ以下とすることがよい。ここで、本体部２６の軸方向長さＬ（ｍｍ）は、本体部２６内のスクリュー２７が挿入される中空部の軸方向長さを示す。
一方、本体部２６の内径Ｄ（ｍｍ）は、例えば、３０ｍｍ以上９０ｍｍ以下とすることがよい。
なお、図１中、２６Ｌは、本体部２６の軸方向長さＬ（ｍｍ）を示す。２６Ｄは、本体部２６の内径Ｄ（ｍｍ）を示す。
【００３７】
スクリュー２７は、図２に示すように、軸部２７Ａにフライト２７Ｂが螺旋状に配置されている。そして、フライト２７Ｂのピッチ２７Ｐ（隣り合うフライト２７Ｂ同士のスクリュー２７軸方向に沿った長さ）は、スクリュー２７の後端から先端に向けて可変している。また、フライト２７Ｂの高さ２７Ｈ（フライト２７Ｂの頂点と、隣り合うフライト間の軸部２７Ａ外面とのスクリュー２７径方向に沿った最大高さ）も、スクリュー２７の後端から先端に向けて可変している。
【００３８】
特に、スクリュー２７の先端側に位置（第２圧縮領域１０４に位置）するフライト２７Ｂは、スクリュー２７の中央部（真空領域１０３に位置）するフライト２７Ｂよりも、ピッチ２７Ｐを狭く、高さ２７Ｈを低くすることがよい。これにより、１回転あたりのスクリュー２７の先端側でのゴム材の搬送量が小さくなり、本体部２６のスクリュー２７の先端側で、ゴム材が充填されやすくなる。このため、真空領域１０３の長さＬＶと第２圧縮領域１０４の長さＬＣとの比率ＬＶ／ＬＣが上記範囲となりやすくなる。
【００３９】
具体的には、スクリュー２７の先端側に位置（第２圧縮領域１０４に位置）するフライト２７Ｂのピッチ２７Ｐは、例えば１５ｍｍ以上４０ｍｍ以下（好ましくは２０ｍｍ以上３５ｍｍ以下）とすることがよい。スクリュー２７の先端側に位置（第２圧縮領域１０４に位置）するフライト２７Ｂの高さ２７Ｈは、例えば、５ｍｍ以上２０ｍｍ以下（好ましくは１０ｍｍ以上２０ｍｍ以下）とすることがよい。
一方、スクリュー２７の中央部（真空領域１０３に位置）するフライト２７Ｂのピッチ２７Ｐは、例えば、３０ｍｍ以上７０ｍｍ以下（好ましくは４０ｍｍ以上６０ｍｍ以下）とすることがよい。スクリュー２７の中央部（真空領域１０３に位置）するフライト２７Ｂの高さ２７Ｈは、例えば、１０ｍｍ以上３０ｍｍ以下（好ましくは１２ｍｍ以上２５ｍｍ以下）とすることがよい。
【００４０】
スクリュー２７の先端側に位置（第２圧縮領域１０４に位置）するフライト２７Ｂは、スクリュー２７の中央部（真空領域１０３に位置）するフライト２７Ｂよりも、条数を多くしてもよい。例えば、スクリュー２７の先端側に位置フライト２７Ｂの条数を２条とし、スクリュー２７の中央部するフライト２７Ｂの条数を１条とする。これにより、１回転あたりのスクリュー２７の先端側でのゴム材の搬送量が小さくなり、本体部２６のスクリュー２７の先端側で、ゴム材が充填されやすくなる。このため、真空領域１０３の長さＬＶと第２圧縮領域１０４の長さＬＣとの比率ＬＶ／ＬＣが上記範囲となりやすくなる。
【００４１】
スクリュー２７には、ベント口２８手前に位置する部位に、ゴム材を堰止める堰止部２７Ｃ（以下「ダム部２７Ｃ」）が設けられている。ダム部２７Ｃは、ベント口２８よりもゴム材流動方向上流側で、且つ供給口３２よりもゴム材流動方向下流側に設けられている。
【００４２】
なお、図２中、１０１Ａは、スクリュー２７の第１圧縮領域１０１に位置する部位を示す。１０２Ａは、スクリュー２７の堰止領域１０２に位置する部位を示す。１０３Ａは、スクリュー２７の真空領域１０３に位置する部位を示す。１０４Ａは、スクリュー２７の第２圧縮領域１０４に位置する部位を示す。
【００４３】
ブレーカープレート３１は、例えば、同心円状に複数の穴が設けられた円盤状の部材である。具体的には、ブレーカープレート３１には、例えば、穴径φ１ｍｍ以上φ６ｍｍ以下でブレーカープレート面積に対する開口率が３０％以上６０％以下になるように、複数の穴が同心円状に設けられている。なお、ブレーカープレート３１の一方の面には、図示しないが、ゴム材の異物を除去する目的で金網（メッシュ）が設けられていてもよい。
【００４４】
ここで、ゴム材供給部１８（本体部２６）には、本体部２６に供給されたゴム材を圧縮する第１圧縮領域１０１と、第１圧縮領域１０１で圧縮されたゴム材を堰止めつつ押出す堰止領域１０２と、堰止領域１０２から押出されたゴム材を真空引きする真空領域１０３と、真空領域１０３で真空引きされたゴム材を圧縮する第２圧縮領域１０４と、を有する。つまり、ゴム材供給部１８（本体部２６）において、第１圧縮領域１０１と、堰止領域１０２と、真空領域１０３と、第２圧縮領域１０４とは、ゴム材の流動方向の下流側から上流側に向かって（スクリュー２７の後端から先端に向かって）、この順に有する。
【００４５】
第１圧縮領域１０１は、投入口３２（スクリュー２７の後端）からゴム材が堰止領域１０２堰止められるまでの領域であって、スクリュー２７により、ゴム材が圧縮されて本体部２６内部に充填されつつ流動している領域である。
【００４６】
堰止領域１０２は、スクリュー２７に設けられたダム部２７Ｃにより、ゴム材を堰止めつつゴム材を押出す領域である。具体的には、堰止領域１０２は、例えば、スクリュー２７に設けられたダム部２７Ｃにより、ゴム材を堰止めつつ本体部２６内壁とダム部２７Ｃとの間隙から、層状又は線状にゴム材を押出す領域である。
【００４７】
堰止領域１０２において、本体部２６内壁とダム部２７Ｃとの間隙（クリアランス）は、ゴム材の揮発成分の除去性向上の点から、０．１５ｍｍ以下が好ましく、０．１０ｍｍ以下がより好ましい。間隙の下限値は、スクリュー２７の回転負荷の上昇抑制、又はゴムロールの製造コストの点から、０．０５ｍｍ以上が好ましい。なお、この間隙(間隙の幅（長さ）)は、ゴム材が通過する間隙であって、本体部２６内壁面と本体部２６内壁面に対向するダム部２７Ｃの面との対向距離（本体部２６径方向に沿った最大の長さ）を示す。
なお、本体部２６内壁とダム部２７Ｃとの間隙の形状は、特に制限はなく、例えば、ゴム材を層状に押出す形状、線状に押出す形状のいずれであってもよい。
【００４８】
真空領域１０３は、堰止領域１０２でゴム材が押出されてから、ベント口２８を通じて真空ポンプ２９により真空引きされた状態で、スクリュー２７により、ゴム材が本体部２６内部に流動する領域である。つまり、真空領域１０３は、本体部２６内部に非充填状態（本体部２６内で真空引きにより空間が存在している状態）で、ゴム材が本体部２６内を流動する領域である。真空領域１０３では、押出されたゴム材（例えば層状又は線状に押出されたゴム材）が真空引きされることにより、ゴム材中の揮発分が除去される。
なお、真空領域１０３の長さＬＶとは、堰止領域１０２でゴム材が押し出されてから、第２圧縮領域１０４までの領域であって、本体部２６内部に非充填状態で、ゴム材が本体部２６内を流動する領域の本体部１６の軸方向に沿った長さを示す。
【００４９】
第２圧縮領域１０４は、スクリュー２７により、真空領域１０３において非充填状態で流動してきたゴム材が圧縮されて本体部２６内部に充填された状態で流動している領域である。つまり、第２圧縮領域１０４と真空領域１０３とは、ゴムの充填状態で区分けされる。
なお、第２圧縮領域１０４の長さＬＣとは、スクリュー２７が挿入される本体部２６の中空部のスクリュー２７の先端側の領域であって、本体部２６内部に充填された状態で流動している領域の本体部１６の軸方向に沿った長さを示す。
【００５０】
ここで、真空領域１０３の長さＬＶと第２圧縮領域１０４の長さＬＣとの比率ＬＶ／ＬＣは、０．５以上２．０以下であり、０．７以上１．８以下が好ましく、１．０以上１．５以下がより好ましい。
【００５１】
比率ＬＶ／ＬＣを０．５以上とすることで、第２圧縮領域１０４におけるゴム材の充填量が過剰に増加することを抑え、ベント口２８のゴム材の溢れ出す現象（所謂、ベントアップ）、真空領域１０３の真空引き能力低下（脱気能力低下）による加硫時の発泡現象を抑制する。
一方、比率ＬＶ／ＬＣを２．０以下とすることで、第２圧縮領域１０４におけるゴム材の充填量を適切に増加させ、押出部から押出されるゴム材の押出量の変動を抑制して、弾性層の形状精度が向上する。
【００５２】
比率ＬＶ／ＬＣを上記範囲とするには、例えば、スクリュー２７の形状（第２圧縮領域におけるスクリューのフライト２７Ｂ高さおよびフライト２７Ｂピッチ）、若しくはスクリュー２７の駆動モータ３０の回転数、又は、それらの組合せ等を変更することで実現される。
【００５３】
なお、弾性層の形状精度向上の点から、真空領域１０３の長さは、例えば、７００ｍｍ以上１２００ｍｍ以下（好ましくは８００ｍｍ以上１１００ｍｍ以下）とすることがよい。第２圧縮領域１０４の長さは、例えば、４００ｍｍ以上１２００ｍｍ以下（好ましくは６００ｍｍ以上１０００ｍｍ以下）とすることがよい。
【００５４】
ゴム材供給部１８では、投入口３２から投入されたゴム材は、本体部２６内部において、スクリュー２７によって、練られながら、スクリュー２７の後端から先端に向けて流動し、ブレーカープレート３１を通過して押出部２０に向けて送り出される。つまり、ゴム材供給部１８では、投入口３２から投入されたゴム材は、第１圧縮領域１０１で圧縮され、堰止領域１０２で堰止められつつ押出され、真空領域１０３で真空引きされ、第２圧縮領域で圧縮された後、ブレーカープレート３１を通過して押出部２０に向けて送り出される。なお、例えば、スクリュー２７の先端側のフライト形状、スクリュー２７の回転数等を調整することで、ゴム材を送り出す速度が調整される。
【００５５】
押出部２０は、ゴム材供給部１８に接続される円筒状のケース３４と、ケース３４の内部中心に配置される円柱状のマンドレル３６と、マンドレル３６の下方に配置される押出ダイス３８とを備えている。マンドレル３６は保持部材４０によってケース３４に保持されている。押出ダイス３８は保持部材４２によってケース３４に保持されている。マンドレル３６の外周面（一部において保持部材４０の外周面）と保持部材４２の内周面（一部において押出ダイス３８の内周面）との間には、ゴム材が環状に流れる環状流路４４が形成されている。
【００５６】
マンドレル３６の中心部には芯金２２が挿通される挿通孔４６が形成されている。マンドレル３６の下部は端に向けて先細った形状を呈している。そして、マンドレル３６の先端の下方の領域は、挿通孔４６から供給される芯金２２と環状流路４４から供給されるゴム材とが合流する合流域４８とされている。即ち、この合流域４８に向けてゴム材が円筒状に押出され、円筒状に押出されるゴム材の中心部に芯金２２が送り込まれるようになっている。
【００５７】
芯金供給部２４は、マンドレル３６の上方に配置されるローラ対５０を備えている。ローラ対５０は複数対（例えば、３対）設けられ、各ローラ対５０の片側のローラはベルト５２を介して駆動ローラ５４に接続されている。駆動ローラ５４が駆動されると、各ローラ対５０によって挟まれる芯金２２はマンドレル３６の挿通孔４６に向けて送られる。芯金２２は予め定められた長さとされており、ローラ対５０によって送られる後方の芯金２２がマンドレル３６の挿通孔４６に存在する先方の芯金２２を押すことにより、複数の芯金２２が順次に挿通孔４６を通過するようになっている。また、駆動ローラ５４の駆動は、先方の芯金２２の前方端がマンドレル３６の先端に位置したときに一旦停止されようになっており、マンドレル３６の下方の合流域４８において、芯金２２が間隔をおいて送り込まれるようになっている。
【００５８】
このように、押出機１２においては、合流域４８においてゴム材を円筒状に押出し、ゴム材の中心部に間隔をおいて芯金２２が順次送り込まれるようになっている。それにより、ゴム材で芯金２２の外周面が被覆されたゴムロール部５６が押出ダイス３８から押出されるようになっている。なお、芯金２２の外周面にはゴム材との接着性を高めるためにプライマーが予め塗布されてもよい。
【００５９】
その後、図示しない切断機により、押出ダイス３８から連続して押出されたゴムロール部５６の各芯金２２の境界部で切断し、芯金２２の外周面を未加硫のゴム材で被覆したゴムロールを得る。
【００６０】
ここで、押出機１２において、ゴム供給部１８（その本体部）の温度および押出部２０の温度は、加硫（スコーチ）の発生抑制の点で、例えば、６０℃以上１００℃以下（好ましくは７０℃以上９０℃以下）が好ましい。
押出部２０でゴム材を押出す圧力（以下「押出部圧力」とも称する）は、弾性層の形状精度向上の点から、例えば、１８ＭＰａ以上２７ＭＰａ以下（好ましくは２０ＭＰａ以上２５ＭＰａ以下）がよい。
【００６１】
なお、制御部１１は、ゴムロールの製造装置１０の各部の動作を制御するように構成されている。
具体的には、図示しないが、制御部１１は、例えば、コンピュータとして構成され、ＣＰＵ（Ｃｅｎｔｒａｌ  Ｐｒｏｃｅｓｓｉｎｇ  Ｕｎｉｔ）、各種メモリ［例えばＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、不揮発性メモリ］、及び入出力インターフェース（Ｉ／Ｏ）がバスを介して各々接続された構成となっている。そして、Ｉ／Ｏには、例えば、スクリュー２７を回転駆動する駆動モータ３０、駆動ローラ５４を回転駆動する駆動モータ（不図示）、圧力計３３等のゴムロールの製造装置１０の各部が接続されている。
ＣＰＵは、例えば、各種メモリに記憶されているプログラム（例えば、押出成形プログラム等の制御プログラム）実行し、ゴムロールの製造装置１０の各部の動作を制御する。なお、ＣＰＵが実行するプログラムを記憶するための記憶媒体は、各種メモリに限定されない。例えば、フレキシブルディスクやＤＶＤディスク、光磁気ディスクやＵＳＢメモリ（ユニバーサルシリアルバスメモリ）等（不図示）であってもよいし、通信手段（不図示）に接続された他の装置の記憶装置であってもよい。
【００６２】
制御部１１では、例えば、真空領域１０３の長さＬＶと第２圧縮領域１０４の長さＬＣとの比率ＬＶ／ＬＣを０．５以上２．０以下となるように、ゴム材供給部（具体的には、例えばスクリュー２７の駆動モータ３０（駆動部））を制御してもよい。具体的には、スクリュー２７の回転数を、例えば、４ｒｐｍ以上１５ｒｐｍ以下（好ましくは８ｒｐｍ以上１２ｒｐｍ以下）の範囲で制御してもよい。
【００６３】
特に、クラウン形状のゴムロールを製造する場合、制御部１１では、芯金２２の軸方向中央部にゴム材を押出すときよりも、芯金２２の軸方向両端部にゴム材を押出すときに、芯金２２の供給速度に対するゴム材の相対的な押出速度が速くなるように、芯金２２の供給速度およびゴム材の押出速度の少なくとも一方（つまり、ゴム材供給部１８および芯金供給部２４の少なくとも一方）を制御することがよい。
【００６４】
具体的には、例えば、芯金２２が合流域４８を通過する際、芯金２２の先端部から中央部にかけて芯金２２の供給速度が徐々に低下し、中央部から後端部にかけて芯金２２の供給速度が徐々に上昇するように、芯金供給部２４の駆動ローラ５４を駆動する駆動モータ（不図示）を制御し、駆動ローラ５４の回転速度を制御してもよい。また、例えば、芯金２２が合流域４８を通過する際、芯金２２の先端部から中央部にかけてゴム材の押出速度が徐々に低下し、中央部から後端部にかけてゴム材の押出速度が徐々に上昇するように、ゴム材供給部１８のスクリュー２７を駆動する駆動モータ３０を制御し、スクリュー２７の回転速度を制御してもよい。
【００６５】
これら、芯金２２の供給速度、およびゴム材の押出速度の少なくとも一方（つまり、ゴム材供給部１８および芯金供給部２４の少なくとも一方）の制御により、芯金２２の供給速度、又はゴム材の押出し速度の制御により、芯金２２の軸方向両端部よりも中央部の厚みが大きいゴムロール部５６（円筒状のゴム材）が、芯金２２の外周面に形成される。
【００６６】
−芯金−
芯金２２としては、例えば、アルミニウム、銅合金、ステンレス鋼等の金属または合金；クロム、ニッケル等で鍍金処理を施した鉄；導電性の樹脂などの導電性の材質で構成されたものが用いられる。
【００６７】
芯金２２は、帯電部材の電極および支持部材として機能するものであり、例えば、その材質としては鉄（快削鋼等）、銅、真鍮、ステンレス、アルミニウム、ニッケル等の金属又は合金；クロム、ニッケル等で鍍金処理を施した鉄；等が挙げられる。芯金２２としては、外周面にメッキ処理を施した部材（例えば樹脂、セラミック部材）、導電剤が分散された部材（例えば樹脂や、セラミック部材）等も挙げられる。芯金２２は、中空状の部材（筒状部材）であってもよし、非中空状の部材であってもよい。
【００６８】
−ゴム材−
ゴム材（未加硫ゴム組成物）は、未加硫ゴムを含み、必要に応じて、その他の添加剤をさらに含んでもよい。その他の添加剤としては、加硫剤、加硫促進剤、加硫助剤、導電剤、酸化防止剤、界面活性剤、カップリング剤、充填剤、受酸剤、加硫遅延剤等の通常、弾性層に添加される材料が挙げられる。
【００６９】
・未加硫ゴム
未加硫ゴムには、エラストマーも含まれる材料である。未加硫ゴムとしては、例えば、少なくとも化学構造中に二重結合を有し、加硫反応によりは架橋してゴムとなるものが挙げられる。
ゴムとして具体的には、例えば、イソプレンゴム、クロロプレンゴム、エピクロロヒドリンゴム、ブチルゴム、ポリウレタン、シリコーンゴム、フッ素ゴム、スチレン−ブタジエンゴム、ブタジエンゴム、ニトリルゴム、エチレンプロピレン単独重合ゴム、エピクロロヒドリンゴム、エピクロロヒドリン−エチレンオキシド共重合ゴム、エピクロロヒドリン−エチレンオキシド−アリルグリシジルエーテル共重合ゴム、エチレン−プロピレン−ジエン３元共重合ゴム（ＥＰＤＭ）、アクリロニトリル−ブタジエン共重合ゴム（ＮＢＲ）、天然ゴム等、及びこれらを混合したゴムが挙げられる。
これらのゴムの中でも、ポリウレタン、ＥＰＤＭ、エピクロロヒドリン−エチレンオキシド共重合ゴム、エピクロロヒドリン−エチレンオキシド−アリルグリシジルエーテル共重合ゴム、ＮＢＲ、及びこれらを混合したゴムがよい。
なお、ゴムは、発泡したものであっても無発泡のものであってもよい。
【００７０】
・加硫剤
加硫剤としては、硫黄、２，４，６−トリメルカプト−ｓ−トリアジン、６−メチルキノキサリン−２，３−ジチオカルバメート等のハロゲン基を引き抜いて加硫する加硫剤が挙げられる。これらは、単独で用いてもよく、２種以上を併用してもよい。
加硫剤の含有量は、特に制限はないが、例えば、未加硫ゴム１００質量部に対して、０．１質量部以上１０質量部以下であることよく、好ましくは０．３質量部以上５質量部以下である。
【００７１】
・加硫促進剤
加硫促進剤としては、チアゾール化合物、スルフェンアミド化合物、チウラム化合物、ジチオカルバミン酸塩化合物、キサントゲン酸化合物等が挙げられる。これらは、単独もしくは、２種以上が併用されてもよい。
加硫促進剤の含有量は、特に制限はないが、例えば、未加硫ゴム１００質量部に対して、０．１質量部以上１０質量部以下であることがよく、好ましくは０．３質量部以上５質量部以下である。
【００７２】
・加硫促進助剤としては、ステアリン酸亜鉛、酸化亜鉛、脂肪酸（ステアリン酸、オレイン酸、綿実脂肪酸等）の周知の加硫促進助剤が挙げられる。
加硫促進助剤の含有量は、特に制限はないが、例えば、未加硫ゴム１００質量部に対して、０．１質量部以上１０質量部以下であることがよく、好ましくは０．３質量部以上５質量部以下である。
【００７３】
加硫遅延剤としては、Ｎ−（シクロヘキシルチオ）フタルイミド、無水フタル酸、Ｎ−ニトロソジフェニルアミン、２，４−ジフェニル−４−メチル−１−ペンテン等の周知の加硫遅延剤が挙げられる。
加硫遅延剤の含有量は、未加硫ゴム１００質量部に対して、０．２質量部以上５質量部以下であることがよく、好ましくは０．５質量部以上３質量部以下である。
【００７４】
・導電剤
導電剤としては、例えば、電子導電剤、イオン導電剤が挙げられる。
電子導電剤の例としては、例えば、ケッチェンブラック、アセチレンブラック等のカーボンブラック；熱分解カーボン、グラファイト；アルミニウム、銅、ニッケル、ステンレス鋼等の各種導電性金属又は合金；酸化スズ、酸化インジウム、酸化チタン、酸化スズ−酸化アンチモン固溶体、酸化スズ−酸化インジウム固溶体等の各種導電性金属酸化物；絶縁物質の表面を導電化処理したもの；等の粉末が挙げられる。イオン導電剤の例としては、テトラエチルアンモニウム、ラウリルトリメチルアンモニウム等の過塩素酸塩、塩素酸塩等；リチウム、マグネシウム等のアルカリ金属、アルカリ土類金属の過塩素酸塩、塩素酸塩等；が挙げられる。導電剤は、これらに限られるわけではなく、その他周知の導電剤も挙げられる。
これらの導電剤は、単独で用いてもよく、２種以上を組み合わせて用いてもよい。
【００７５】
導電剤の含有量は、特に制限はないが、電子導電剤の場合、未加硫ゴム１００質量部に対して、１質量部以上８０質量部以下がよく、好ましくは１５質量部以上８０質量部以下である。一方、導電剤の含有量は、イオン導電剤の場合、未加硫ゴム１００質量部に対して、０．１質量部以上５．０質量部以下がよく、好ましくは０．５質量部以上３．０質量部以下である。
【００７６】
・充填剤
充填剤としては、具体的には、炭酸カルシウム、カーボンブラック、シリカ、等が挙げられる。これらの無機充填剤は、単独で用いてもよく、２種以上を組み合わせて用いてもよい。
充填剤の含有量は、特に制限はないが、例えば、未加硫ゴム１００質量部に対して、１質量部以上８０質量部以下であることが好ましく、１０質量部以上５０質量部以下であることがより好ましい。
【００７７】
・受酸剤
受酸剤としては、例えば、金属化合物、ハイドロタルサイト類が挙げられる。
金属化合物としては、例えば、周期律表第２族元素（アルカリ土類金属）の酸化物、水酸化物、炭酸塩、カルボン酸塩、ケイ酸塩、ホウ酸塩、亜リン酸塩、周期律表第４族元素の酸化物、塩基性炭酸塩、塩基性カルボン酸塩、塩基性亜リン酸塩、三塩基性硫酸塩等が挙げられ、具体的には、酸化マグネシム、水酸化マグネシウム、水酸化バリウム、炭酸マグネシウム、炭酸バリウム、酸化カルシウム、水酸化カルシウム、炭酸カルシウム、ケイ酸カルシウム、ステアリン酸カルシウム、ステアリン酸亜鉛、フタル酸カルシウム、亜リン酸カルシウム、亜鉛華、酸化錫、ステアリン酸錫、塩基性亜リン酸錫等が挙げられる。
受酸剤の含有量は、特に制限はないが、例えば、未加硫ゴム１００質量部に対して、０．５質量部以上２０．０質量部以下であることが好ましく、３．０質量部以上１０．０質量部以下であることがより好ましい。
【００７８】
（第２工程）
第２工程では、円筒状のゴム材を加硫し、芯金の外周面上に、ゴム材の加硫物で構成された弾性層を形成する。
具体的には、例えば、常圧下（例えば１気圧下）、加熱温度１５０℃以上２００℃以下、加熱時間１０分以上１２０分以下で、外周面上に成形された円筒状のゴム材が成形された芯金を加熱し、円筒状のゴム材を加硫する。これにより、ゴム材の加硫物で構成された弾性層を芯金の外周面上に形成する。
【００７９】
なお、弾性層の厚みは、ゴムロールの用途によって異なるが、例えば、０．８ｍｍ以上１０ｍｍ以下とすることが好ましく、１．２ｍｍ以上５ｍｍ以下とすることがより好ましい。
【００８０】
（第３工程）
芯金の外周面上に弾性層を形成した後、弾性層上に表面層を形成する第３工程を行ってもよい。具体的には、第３工程では、例えば、表面層形成用塗布液を弾性層上に塗布し、その塗膜を加熱して表面層を形成する。表面層は、弾性層上に樹脂層等を独立して設けた態様であってもよいし、発泡した弾性層の表層部の気泡に樹脂等を含浸させて設けた態様（つまり、気泡に樹脂等が含浸した弾性層の表層部を表面層とした態様）であってもよい。
【００８１】
表面層形成用塗布液は、例えば、樹脂と、導電剤と、溶剤と、必要に応じて、表面層の表面に凹凸（特定の表面粗さ）を付与するための粒子と、その他添加剤と、を含んで構成される。
【００８２】
樹脂としては、例えば、アクリル樹脂、セルロース樹脂、ポリアミド樹脂、共重合ナイロン、ポリウレタン樹脂、ポリカーボネート樹脂、ポリエステル樹脂、ポリエチレン樹脂、ポリビニル樹脂、ポリアリレート樹脂、スチレンブタジエン樹脂、メラミン樹脂、エポキシ樹脂、ウレタン樹脂、シリコーン樹脂、フッ素樹脂（例えばテトラフルオロエチレンパーフルオロアルキルビニルエーテル共重合体、四フッ化エチレン−六フッ化プロピレン共重合体、ポリフッ化ビニリデン等）、尿素樹脂等が挙げられる。
ここで、共重合ナイロンは、６１０ナイロン、１１ナイロン、１２ナイロン、の内のいずれか１種又は複数種を重合単位として含むものであって、この共重合体に含まれる他の重合単位としては、６ナイロン、６６ナイロン等が挙げられる。
樹脂としては、上記弾性層に配合されるゴム材料を適用してもよい。
【００８３】
導電剤としては、電子導電剤、イオン導電剤が挙げられる。電子導電剤の例としては、ケッチェンブラック、アセチレンブラック等のカーボンブラック；熱分解カーボン、グラファイト；アルミニウム、銅、ニッケル、ステンレス鋼等の各種導電性金属又は合金；酸化スズ、酸化インジウム、酸化チタン、酸化スズ−酸化アンチモン固溶体、酸化スズ−酸化インジウム固溶体等の各種導電性金属酸化物；絶縁物質の表面を導電化処理したもの；などの粉末が挙げられる。また、イオン導電剤の例としては、テトラエチルアンモニウム、ラウリルトリメチルアンモニウム等の過塩素酸塩、塩素酸塩等；リチウム、マグネシウム等のアルカリ金属、アルカリ土類金属の過塩素酸塩、塩素酸塩等；が挙げられる。これらの導電剤は、単独で用いてもよく、２種以上を組み合わせて用いてもよい。
【００８４】
ここで、カーボンブラックの市販品として具体的には、デグサ社製の「スペシャルブラック３５０」、同「スペシャルブラック１００」、同「スペシャルブラック２５０」、同「スペシャルブラック５」、同「スペシャルブラック４」、同「スペシャルブラック４Ａ」、同「スペシャルブラック５５０」、同「スペシャルブラック６」、同「カラーブラックＦＷ２００」、同「カラーブラックＦＷ２」、同「カラーブラックＦＷ２Ｖ」、キャボット社製「ＭＯＮＡＲＣＨ１０００」、キャボット社製「ＭＯＮＡＲＣＨ１３００」、キャボット社製「ＭＯＮＡＲＣＨ１４００」、同「ＭＯＧＵＬ−Ｌ」、同「ＲＥＧＡＬ４００Ｒ」等が挙げられる。
【００８５】
表面層の表面に凹凸を付与するための粒子としては、導電性粒子、非導電性粒子のいずれでもよいが、非導電性粒子が好ましい。導電性粒子としては、弾性層に配合する上記導電剤として挙げられた材料の粒子が挙げられる。非導電性粒子としては、樹脂粒子（ポリイミド樹脂粒子、メタクリル樹脂粒子、ポリスチレン樹脂粒子、フッ素樹脂粒子、シリコーン樹脂粒子等）、無機粒子（クレー粒子、カオリン粒子、タルク粒子、シリカ粒子、アルミナ粒子等）、又はセラミック粒子等が挙げられる。粒子は、樹脂と同種の樹脂で構成した粒子であってもよく、これにより粒子と樹脂との相溶性が向上し、粒子と樹脂との密着性が高くなる。
【００８６】
その他添加剤としては、例えば、硬化剤、加硫剤、加硫促進剤、酸化防止剤、界面活性剤、カップリング剤等の通常表面層に添加され得る材料が挙げられる。
【００８７】
溶剤としては、特に限定されず一般的なものが使用され、例えば、メタノール、エタノール、プロパノール、ブタノールなどのアルコール類；アセトン、メチルエチルケトンなどのケトン類；テトラヒドロフラン；ジエチルエーテル、ジオキサンなどのエーテル類などの溶媒を使用してもよい。また、これらの他、種々の溶媒を使用してもよいが、電子写真感光体の生産に一般的に使用される浸漬塗布法を適用するためには、アルコール溶剤若しくはケトン溶剤、又はそれらの混合系溶剤が挙げられる。
【００８８】
表面層形成用塗布液の塗布方法としては、例えば、ブレード塗布法、ワイヤーバー塗布法、スプレー塗布法、浸漬塗布法、ビード塗布法、エアーナイフ塗布法、カーテン塗布法等が挙げられる。
【００８９】
表面層の厚みは、７μｍ以上２５μｍ以下が好ましい。そして、表面層の体積抵抗率は１０３Ωｃｍ以上１０１４Ωｃｍ以下が好ましい。
【００９０】
以上の工程を経て、ゴムロールが得られる。
ここで、表面層は、上記構成に限られず、表面層として離型層（例えば、フッ素含有樹脂、シリコーン樹脂を含む層）を形成してもよい。また、必要に応じて、弾性層と表面層の間に中間層（例えば抵抗調整層、移行防止層）を形成する工程を行ってもよい。
【００９１】
なお、本実施形態に係るゴムロールの製造方法（製造装置）は、帯電ロール、転写ロール、クリーニングロール等の弾性層を有するゴムロールの製造方法（製造装置）に利用される。
【実施例】
【００９２】
以下に実施例を挙げて本発明を具体的に説明するが、本発明はこれらの実施例に制限されるものではない。ただし、実施例１、４は参考例に該当する。なお、以下において「部」は特に断りのない限り質量基準である。
【００９３】
＜実施例１＞
（ゴム組成物の調製）
下記組成の混合物を、接線式加圧ニーダー（（株）モリヤマ製：実容量７５Ｌ）を用いて混練して、その後、ストレーナーを通過させ，ゴム材（未加硫のゴム組成物）を調製した。
【００９４】
−混合物の組成−
・ゴム材                                                    １００質量部
（エピクロロヒドリン−エチレンオキシド−アリルグリシジルエーテル共重合ゴム  Ｈｙｄｒｉｎ  Ｔ３１０６：日本ゼオン社製）
・導電剤（カーボンブラック  アサヒサーマル：旭カーボン社製）  ２０質量部
・導電剤（ケッチェンブラックＥＣ：ライオン社製）                ２質量部
・イオン導電剤                                                  １質量部
（ベンジルトリメチルアンモニウムクロライド、商品名「ＢＴＥＡＣ」ライオンアクゾ社製）
・加硫剤                                                    １．５質量部
（有機硫黄  ４,４'-ジチオジモルホリン  バルノックＲ：大内新興化学工業社製）
・加硫促進剤                                                １．５質量部
（ジ-２-ベンゾチアゾリルジスルフィド  ノクセラーＤＭ−Ｐ：大内新興化学工業社製）
・加硫促進剤                                                １．８質量部
（テトラエチルチウラムジスルフィド  ノクセラーＴＥＴ−Ｇ：大内新興化学工業社製）
・加硫促進助剤（酸化亜鉛  酸化亜鉛１種：正同化学工業社製）      ３質量部
・ステアリン酸                                              １．０質量部
・重質炭酸カルシウム                                          ４０質量部
【００９５】
（ゴムロールの作製）
図１に示すゴムロールの製造装置と同構造の三葉製作所社製「６０ｍｍ一軸ベントゴム押出機」を用いて、ゴムロールを作製した。具体的には、ＳＵＳ３０３製の直径８ｍｍ、長さ３３０ｍｍの芯金を用意し、下記設定のゴムロールの製造装置の押出部から円筒状にゴム材を押出し、押出されたゴム材の中心部に芯金を供給して、芯金の外周面上に円筒状のゴム材を被覆した。具体的には、芯金がゴム材との合流域を通過する際、芯金の先端部から中央部にかけて芯金の供給速度が３０００ｍｍ／分から２４００ｍｍ／分まで徐々に低下し、中央部から後端部にかけて芯金の供給速度が２４００ｍｍ／分から３０００ｍｍ／分まで徐々に上昇するように、押出されたゴム材の中心部に芯金を供給して、芯金の外周面上に円筒状のゴム材を被覆した。そして、芯金の外周面にゴム材で被覆した未加硫ゴムロールを、空気加熱炉により１６０℃で６０分間加硫した。これにより、芯金の外周面上に弾性層を形成したクラウン形状のゴムロールを作製した。
【００９６】
−ゴムロールの製造装置の設定−
・円筒状の本体部（シリンダー）：  長さＬ＝１２００ｍｍ、内径Ｄ＝６０ｍｍ
・スクリュー：  真空領域に位置（中央部に位置）するフライトのピッチ＝５３ｍｍ、高さ＝１３ｍｍ、第２圧縮領域に位置（先端側に位置）するフライトのピッチ＝２５ｍｍ、高さ＝１１ｍｍ、スクリュー回転＝１６ｒｐｍ
・ブレーカープレート：  Φ外径１．３ｍｍ、穴数６０個
・真空領域の長さ：４００ｍｍ
・第２圧縮領域の長さ：８００ｍｍ
・ゴム材の押出量Ｖ（芯金供給部から芯金を供給しないで、押出部からゴム材を押出し、２０分間経過後に測定されるゴム材の押出量であって、一分の間に押出されるゴム材の質量）：２６０（ｇ／ｍｉｎ）
・堰止領域に位置する本体部の内壁とスクリューのダム部（堰止部）との間隙：０．１５ｍｍ
・押出部圧力（ヘッド圧力）：  ２２．５ＭＰａ
・温度：  ゴム材供給部の温度＝８０℃、押出部の温度＝８０℃
【００９７】
＜実施例２〜４、比較例１〜５＞
表１の記載に従って、ゴムロールの製造装置の設定条件を変更した以外は、実施例１と同様にして、ゴムロールを作製した。
【００９８】
＜評価＞
（ゴム材の圧力変動率）
ゴム材の圧力変動率（ゴム材の押出圧力変動率）は、ゴムロールの製造装置において、ゴム材の押出し開始から２０分以上、ゴム材を押出した後、ゴム材の圧力を０．１秒間隔で２分間測定し、バラツキσを算出し、式：σ×６/総平均で算出した。ゴム材の圧力の測定は、ゴムロールの製造装置において、ゴム材に押出圧を付与するスクリューが配置される円筒状の本体部（シリンダー）内の当該スクリューの先端側の内壁に設置した圧力計により行った。
【００９９】
（ゴムロールの外径のバラツキ）
各例で作製したゴムロールの形状プロファイルのズレについて、次のようにして調べた。レーザー外径測定機（アサカ理研製：ＲＯＬＬ２０００）を用いて、１ｍｍピッチで外径を計測し、狙いとして設定したプロファイルに対しての外径の差を形状プロファイルのズレ量とした。そして、形状プロファイルのズレ量をゴムロールの外径のバラツキとして評価した。
【０１００】
（画質評価）
各例で作製したゴムロールを帯電ロールとして、画像形成装置「ＤｏｃｕＣｅｎｔｒｅ−Ｖ  Ｃ５５８０：富士ゼロックス社製」に装着した。この画像形成装置を用いて、温度１０℃、湿度１５％ＲＨの環境下で、画像濃度４０％のハーフトーン画像をＡ４用紙に１０枚出力した。そして、最後に出力した画像の画質について評価した。評価基準は以下の通りである。
−評価基準−
Ａ（○）：濃度ムラ等の画質欠陥無し
Ｂ（△）：軽微な濃度ムラ発生
Ｃ（×）：実使用不可の濃度ムラ発生
【０１０１】
【表１】
0005962792.tif 000002
【０１０２】
上記結果から、本実施例では、比較例に比べ、ゴム材の圧力変動率が低減され、ゴムロールの外径のバラツキ（形状プロファイルの）も抑えられていることがわかる。特に、本実施例１，２では、実施例３に比べ、ゴム材の圧力変動率が０．５％以下に抑えられ、そして、ゴムロールの外径のバラツキ（形状プロファイルの）が２０μｍ以下に制御されていることがわかる。これにより、本実施例では、比較例に比べ、形状精度が高い弾性層を有するゴムロールが作製されていることがわかる。
また、本実施例では、画質評価についても良好な結果が得られたことがわかる。
【符号の説明】
【０１０３】
１０   ゴムロールの製造装置、１１  制御部、１２  押出機、１８  ゴム材供給部、２０   押出部、２２  芯金、２４    芯金供給部、２６     円筒状の本体部、２７ スクリュー、２７Ａ   軸部、２７Ｂ  フライト、２７Ｃ     堰止部（ダム部）、２８      ベント口、２９       真空ポンプ、３０     駆動モータ、３１     ブレーカープレート、３２    投入口、３３  圧力計、３４  ケース、３６  マンドレル、３８     押出ダイス、４０     保持部材、４２       保持部材、４４       環状流路、４６       挿通孔、４８  合流域、５０  ローラ対、５２       ベルト、５４  駆動ローラ、５６     ゴムロール部、１０１ 圧縮領域、１０２     堰止領域、１０３     真空領域、１０４     圧縮領域、
【要約】
【課題】形状精度に優れた弾性層を有するゴムロールの製造方法を提供すること。
【解決手段】真空領域１０３の長さＬＶ（ｍｍ）と第２圧縮領域１０３の長さＬＣ（ｍｍ）との比率ＬＶ／ＬＣが０．５以上２．０以下であるゴム材供給部１８、ゴム材供給部１８から供給されたゴム材を円筒状に押出す押出部２０、および、押出部２０から円筒状に押出されるゴム材の中心部に芯金２２を供給する芯金供給部２４を備えたゴムロールの製造装置１０を用い、押出部２０からゴム材を円筒状に押出し、円筒状に押出されるゴム材の中心部に芯金供給部２４から芯金２２を供給し、ゴム材で芯金２２の外周面を被覆する第１工程と、芯金２２の外周面を被覆したゴム材に対して加硫処理を施す第２工程と、を有するゴムロールの製造方法である。
【選択図】図１【図１】
0005962792.tif 000003
【図２】
0005962792.tif 000004